(57)【要約】      （修正有）【課題】生産時の作業性に優れ、低溶剤臭性とガスバリア性及び耐屈曲性に優れた積層体及び該積層体からなる包装材料とピロー包装体を提供する。【解決手段】少なくとも、基材層（Ａ）２と、ガスバリア性有機接着剤層（Ｂ）３と、ガスバリア無機蒸着層（Ｃ）４と、シーラント層（Ｄ）５とを有する低溶剤臭ガスバリア積層体であって、基材層（Ａ）２の厚みは、５〜５０μｍであり、ガスバリア無機蒸着層（Ｃ）４とガスバリア性有機接着剤層（Ｂ）３とは隣接して積層されており、ガスバリア性有機接着剤層（Ｂ）３は、無溶剤接着剤組成物が塗布され、更に硬化されて形成された層であり、ガスバリア性有機接着剤層（Ｂ）３の溶剤含有量は、ゼロまたは６ｍｇ／ｍ2以下である、低溶剤臭ガスバリア積層体。【選択図】図１
2019171863.tif 000002
【特許請求の範囲】
【請求項１】
少なくとも、基材層（Ａ）と、ガスバリア性有機接着剤層（Ｂ）と、ガスバリア無機蒸着層（Ｃ）と、シーラント層（Ｄ）とを有する低溶剤臭ガスバリア積層体であって、
基材層（Ａ）の厚みは、５〜５０μｍであり、
ガスバリア無機蒸着層（Ｃ）とガスバリア性有機接着剤層（Ｂ）とは隣接して積層されており、
ガスバリア性有機接着剤層（Ｂ）は、無溶剤接着剤組成物が塗布され、更に硬化されて形成された層であり、厚みが０．６〜６．０μｍであり、
ガスバリア性有機接着剤層（Ｂ）の溶剤含有量は、ゼロまたは６ｍｇ／ｍ2以下である、
低溶剤臭ガスバリア積層体。
【請求項２】
基材層（Ａ）は、ポリプロピレン系樹脂を含む二軸延伸フィルムからなり、
基材層（Ａ）の厚みは、１８〜４０μｍである、
請求項１に記載の低溶剤臭ガスバリア積層体。
【請求項３】
基材層（Ａ）は、ポリエチレンテレフタレート系樹脂を含む二軸延伸フィルムからなり、
基材層（Ａ）の厚みは、５〜４０μｍである、
請求項１に記載の低溶剤臭ガスバリア積層体。
【請求項４】
更に、基材層（Ａ）とガスバリア性有機接着剤層（Ｂ）との間に、ガスバリア塗布膜層（Ｅ）を有する低溶剤臭ガスバリア積層体であって、
ガスバリア塗布膜層（Ｅ）は、金属アルコキシドと水溶性高分子とを含む樹脂組成物から生成された、ゾルゲル法加水分解重縮合物を含有する、
請求項１〜３の何れか１項に記載の低溶剤臭ガスバリア積層体。
【請求項５】
更に、基材層（Ａ）とガスバリア性有機接着剤層（Ｂ）との間に、印刷層（Ｆ）を有する、請求項１〜４の何れか１項に記載の低溶剤臭ガスバリア積層体。
【請求項６】
ガスバリア無機蒸着層（Ｃ）は、アルミニウム蒸着層、アルミナ蒸着層、及び、シリカ蒸着層からなる群から選ばれる１種または２種以上を有する層である、請求項１〜５の何れか１項に記載の低溶剤臭ガスバリア積層体。
【請求項７】
ガスバリア無機蒸着層（Ｃ）が、アルミニウム蒸着層を有する層である、請求項１〜５の何れか１項に記載の低溶剤臭ガスバリア積層体。
【請求項８】
ガスバリア無機蒸着層（Ｃ）の厚みが、１〜１００ｎｍである、請求項１〜７の何れか１項に記載の低溶剤臭ガスバリア積層体。
【請求項９】
前記無溶剤接着剤組成物が、２液硬化型無溶剤接着剤組成物である、請求項１〜８の何れか１項に記載の低溶剤臭ガスバリア積層体。
【請求項１０】
２３℃９０％ＲＨ環境下における酸素透過度が、０．０５〜２ｃｃ／ｍ2／ｄａｙ／ａｔｍであり、
４０℃９０％ＲＨ環境下における水蒸気透過度が、０．０１〜２ｇ／ｍ2／ｄａｙである、
酸素バリア用及び水蒸気バリア用の、請求項１〜９の何れか１項に記載の低溶剤臭ガスバリア積層体。
【請求項１１】
ゲルボフレックステスターで５回の屈曲負荷を与えた後の、２３℃９０％ＲＨ環境下における酸素透過度の、前記屈曲負荷を与える前からの増加値が、ゼロまたは２０ｃｃ／ｍ2／ｄａｙ／ａｔｍ以下である、
請求項１〜１０の何れか１項に記載の低溶剤臭ガスバリア積層体。
【請求項１２】
総構成層数が６以下である、請求項１〜１１の何れか１項に記載の低溶剤臭ガスバリア積層体。
【請求項１３】
請求項１〜１２の何れか１項に記載の低溶剤臭ガスバリア積層体を用いた、低溶剤臭ガスバリア包装材料。
【請求項１４】
請求項１３に記載の低溶剤臭ガスバリア包装材料を用いた、低溶剤臭ガスバリア包装袋。
【請求項１５】
請求項１３に記載の低溶剤臭ガスバリア包装材料を用いた、低溶剤臭ガスバリアピロー包装袋。
【発明の詳細な説明】
【技術分野】
【０００１】
本発明は、少なくとも、基材層（Ａ）と、低溶剤含有率のガスバリア性有機接着剤層（Ｂ）と、ガスバリア無機蒸着層（Ｃ）と、シーラント層（Ｄ）とを有する低溶剤臭ガスバリア積層体、更には、ガスバリア塗布膜層（Ｅ）及び又は印刷層（Ｆ）とを更に有する低溶剤臭ガスバリア積層体、及び該積層体からなる包装材料、該包装材料を用いた、ガスバリア性と、耐屈曲性と、低溶剤臭性に優れた包装袋、特にピロー包装袋に関するものである。
また、本発明の包装材料は、各種包装用袋やレトルト用袋に最適である。
【背景技術】
【０００２】
一般に、ガスバリア性を有する包装材料は、少なくとも、基材層、ガスバリア層、接着剤層、及びシーラント層を有する積層体からなり、特に、酸素バリア性を向上させるためのガスバリア層として、金属箔、金属あるいは金属酸化物の蒸着膜等が使用されている。
しかし、ガスバリア層としての金属箔は、高い酸素バリア性を達成することができるが、蒸着膜などに比べて厚く、その結果、金属箔を使用した包装材料も厚くなり、耐折り曲げ性に劣ることが知られている。
これに対し、金属あるいは金属酸化物の蒸着膜等を使用すると膜厚を薄くすることができ、折り曲げ性等に優れているが、蒸着膜表面は凹凸を有することからか、十分な酸素バリア性を達成することが困難であるという問題を有していた。
【０００３】
更に、特許文献１には、酸素バリア材として、活性水素含有化合物（Ａ）および有機ポリイソシアネート化合物（Ｂ）を反応させてなる樹脂硬化物を含む熱硬化型ガス（酸素）バリア性ポリウレタン樹脂が記載されている。
該樹脂硬化物中には、メタキシレンジイソシアネート由来の骨格構造が２０％質量以上含有され、かつ前記（Ａ）および（Ｂ）の内、３官能以上の化合物の占める割合が、（Ａ）と（Ｂ）の総量に対して７質量％以上であることを特徴とする熱硬化型酸素バリア性ポリウレタン樹脂を使用したガス（酸素）バリア性複合フィルム（基材フィルム層と熱硬化型ガスバリア性ポリウレタン樹脂を含む層とを有する）が記載されている。
【０００４】
更にまた、特許文献２には、高分子フィルム基材の少なくとも片面に、酸化珪素または酸化アルミニウムの薄膜層を形成した透明性を有する被覆フィルムの該薄膜層面と、ヒートシール性樹脂フィルムとを、無機の酸化珪素及び酸化アルミニウムの材料から選ばれる一種以上の粒子とポリエステルポリオールとイソシアネート化合物を含有するバリア性接着剤を介してドライラミネート法により接着させたことを特徴とするバリア性積層体、及びこれを用いた包装材料が記載されている。
【０００５】
しかしながら、特許文献１においては、該組成物は極性が高い溶剤を使用しなければならないため、作業性に乏しい。例えばアセトンのような溶解性の高い溶剤を使用した場合には、沸点が低く且つ外気の水を取り込みやすいため、水とイソシアネートとの反応によって調整粘度が上昇しやすいといった問題がある。
【０００６】
また、特許文献２においては、接着剤に含有されている無機化合物の粒径がナノオーダーの球状ないしは不定形の無機化合物であるため、接着剤自体の酸素バリア性、特に屈曲の負荷を与えた場合の酸素バリア性は高くないという問題点がある。
【先行技術文献】
【特許文献】
【０００７】
【特許文献１】特許第４０５４９７２号公報
【特許文献２】特許第３８２９５２６号公報
【発明の概要】
【発明が解決しようとする課題】
【０００８】
本発明は、上記の問題点を解決して、総構成層数が少なく、積層体生産時の作業性に優れ、ガスバリア性と耐屈曲性と低溶剤臭性に優れた積層体および該積層体からなる包装材料とピロー包装袋を提供することを目的とする。
【課題を解決するための手段】
【０００９】
本発明者は、種々研究の結果、少なくとも、基材層（Ａ）と、ガスバリア性有機接着剤層（Ｂ）と、ガスバリア無機蒸着層（Ｃ）と、シーラント層（Ｄ）とを有する低溶剤臭ガスバリア積層体であって、ガスバリア無機蒸着層（Ｃ）とガスバリア性有機接着剤層（Ｂ）とが隣接した構成を有し、ガスバリア性有機接着剤層（Ｂ）は、無溶剤型接着剤樹脂組成物が塗布され、硬化されて形成された層であり、ガスバリア性有機接着剤層（Ｂ）の溶剤含有率はゼロまたは６ｍｇ／ｍ2以下である、低溶剤臭ガスバリア積層体、更には、ガスバリア塗布膜層（Ｅ）及び／または印刷層（Ｆ）を有する低溶剤臭ガスバリア積層体、および該低溶剤臭ガスバリア積層体からなる低溶剤臭ガスバリア包装材料が、上記の目的を達成することを見出した。
【００１０】
そして、本発明は、以下の点を特徴とする。
１．少なくとも、基材層（Ａ）と、ガスバリア性有機接着剤層（Ｂ）と、ガスバリア無機蒸着層（Ｃ）と、シーラント層（Ｄ）とを有する低溶剤臭ガスバリア積層体であって、
基材層（Ａ）の厚みは、５〜５０μｍであり、
ガスバリア無機蒸着層（Ｃ）とガスバリア性有機接着剤層（Ｂ）とは隣接して積層されており、
ガスバリア性有機接着剤層（Ｂ）は、無溶剤接着剤組成物が塗布され、更に硬化されて形成された層であり、厚みが０．６〜６．０μｍであり、
ガスバリア性有機接着剤層（Ｂ）の溶剤含有量は、ゼロまたは６ｍｇ／ｍ2以下である、
低溶剤臭ガスバリア積層体。
２．基材層（Ａ）は、ポリプロピレン系樹脂を含む二軸延伸フィルムからなり、
基材層（Ａ）の厚みは、１８〜４０μｍである、
上記１に記載の低溶剤臭ガスバリア積層体。
３．基材層（Ａ）は、ポリエチレンテレフタレート系樹脂を含む二軸延伸フィルムからなり、
基材層（Ａ）の厚みは、５〜４０μｍである、
上記１に記載の低溶剤臭ガスバリア積層体。
４．更に、基材層（Ａ）とガスバリア性有機接着剤層（Ｂ）との間に、ガスバリア塗布膜層（Ｅ）を有する低溶剤臭ガスバリア積層体であって、
ガスバリア塗布膜層（Ｅ）は、金属アルコキシドと水溶性高分子とを含む樹脂組成物から生成された、ゾルゲル法加水分解重縮合物を含有する、
上記１〜３の何れかに記載の低溶剤臭ガスバリア積層体。
５．更に、基材層（Ａ）とガスバリア性有機接着剤層（Ｂ）との間に、印刷層（Ｆ）を有する、
上記１〜４の何れかに記載の低溶剤臭ガスバリア積層体。
６．ガスバリア無機蒸着層（Ｃ）は、アルミニウム蒸着層、アルミナ蒸着層、及び、シリカ蒸着層、からなる群から選ばれる１種または２種以上を有する層である、
上記１〜５の何れかに記載の低溶剤臭ガスバリア積層体。
７．ガスバリア無機蒸着層（Ｃ）が、アルミニウム蒸着層を有する層である、上記１〜５の何れかに記載の低溶剤臭ガスバリア積層体。
８．ガスバリア無機蒸着層（Ｃ）の厚みが、１〜１００ｎｍである、
上記１〜７の何れかに記載の低溶剤臭ガスバリア積層体。
９．前記無溶剤接着剤組成物が、２液硬化型無溶剤接着剤組成物である、上記１〜８の何れかに記載の低溶剤臭ガスバリア積層体。
１０．２３℃９０％ＲＨ環境下における酸素透過度が、０．０５〜２ｃｃ／ｍ2／ｄａｙ／ａｔｍであり、
４０℃９０％ＲＨ環境下における水蒸気透過度が、０．０１〜２ｇ／ｍ2／ｄａｙである、
酸素バリア用及び水蒸気バリア用の、
上記１〜９の何れかに記載の低溶剤臭ガスバリア積層体。
１１．ゲルボフレックステスターで５回の屈曲負荷を与えた後の、２３℃９０％ＲＨ環境下における酸素透過度の、前記屈曲負荷を与える前からの増加値が、ゼロまたは２０ｃｃ／ｍ2／ｄａｙ／ａｔｍ以下である、
上記１〜１０の何れかに記載の低溶剤臭ガスバリア積層体。
１２．総構成層数が６以下である、上記１〜１１の何れかに記載の低溶剤臭ガスバリア積層体。
１３．上記１〜１２の何れかに記載の低溶剤臭ガスバリア積層体を用いた、低溶剤臭ガスバリア包装材料。
１４．上記１３に記載の低溶剤臭ガスバリア包装材料を用いた、低溶剤臭ガスバリア包装袋。
１５．上記１３に記載の低溶剤臭ガスバリア包装材料を用いた、低溶剤臭ガスバリアピロー包装袋。
【発明の効果】
【００１１】
本発明に係る積層体及び該積層体からなる包装材料は、ガスバリア無機蒸着層（Ｃ）とガスバリア性有機接着剤層（Ｂ）とを隣接して組み合わせることで、ガスバリア無機蒸着層（Ｃ）表面に生じている凹凸の凹部が、ガスバリア性有機接着剤層（Ｂ）により埋められて平坦化されて面方向のガスバリア性が均一化され、ガスバリア無機蒸着層（Ｃ）の層厚を薄くして耐屈曲性を保持しつつ、少ない総構成層数で、従来と同等以上のガスバリア性を発揮することができる。
また、ガスバリア性有機接着剤層（Ｂ）の溶剤含有率が低いことから、ガスバリア性を更に向上させ、内容物への溶剤臭転移を低減化することができる。
【図面の簡単な説明】
【００１２】
【図１】本発明に係る積層体の層構成の一例を示す概略的断面図である。
【図２】本発明に係る積層体の層構成の別態様の一例を示す概略的断面図である。
【図３】本発明に係る積層体の層構成の更に別態様の一例を示す概略的断面図である。
【発明を実施するための形態】
【００１３】
本発明に係る積層体および該積層体からなる包装材料とピロー包装袋について、図面を参照しながら以下に詳しく説明する。
本発明における、総構成層数とは、積層体を構成する、基材層、ガスバリア層、接着剤層、及びシーラント層等の層の詳細な数であり、各層における蒸着層やＡＣコート等の特殊処理コート層をも含む層数のことである。例えば、アルミニウム蒸着層付きＰＥＴフィルム層は、２層として数える。
【００１４】
図１〜３は、本発明の低溶剤臭ガスバリア積層体の層構成の一例を示す概略的断面図である。
【００１５】
本発明の低溶剤臭ガスバリア積層体は、図１に示すように、基材層（Ａ）と、ガスバリア性有機接着剤層（Ｂ）と、ガスバリア無機蒸着層（Ｃ）と、シーラント層（Ｄ）とを、積層してなる構成を基本構造とするものである。
【００１６】
本発明の低溶剤臭ガスバリア積層体の他の態様としては、図２に示すように、基材層（Ａ）とガスバリア性有機接着剤層（Ｂ）との間に、更に、ガスバリア無機蒸着層（Ｃ）とは別個のガスバリア無機蒸着層と、ガスバリア塗布膜層（Ｅ）とを積層した構成であってもよい。
【００１７】
さらに別の態様としては、図３に示すように、基材層（Ａ）とガスバリア性有機接着剤層（Ｂ）との間に、印刷層（Ｆ）を積層した構成であってもよい。
【００１８】
上記の例は、本発明の低溶剤臭ガスバリア積層体の一例であり、本発明はこれに限定されるものではない。
次に、本発明に係る積層体および該積層体からなる包装材料とピロー包装袋の材料、それらの製造法等について説明する。
本発明において使用される樹脂名は、業界において慣用されるものを用いることとする。また、本発明は、以降の列記された諸々の具体例に限定されるものでは無い。
【００１９】
［基材層（Ａ）］
基材層（Ａ）としては、化学的ないし物理的強度に優れ、無機蒸着膜を形成する条件等に耐え、それら無機蒸着膜等の特性を損なうことなく良好に保持し得ることができる金属、金属酸化物等の無機材料や樹脂等の有機材料を例えばフィルムやシートとして使用することができる。
基材層（Ａ）としては、単層フィルムまたは多層積層フィルムが用いられるが、特に限定されず、各種包装材料に用いられる任意のフィルムを使用することができる。これらの中から、包装する内容物の種類や充填後の加熱処理の有無等の使用条件に応じて、適するものを自由に選択して使用する。
【００２０】
基材層（Ａ）として好ましく使用されるフィルムの具体例としては、紙、アルミニウム箔、セロファン、ポリアミド系樹脂フィルム、ポリエステル系樹脂フィルム、オレフィン系樹脂フィルム、酸変性ポリオレフィン系樹脂フィルム、ポリスチレン系樹脂フィルム、ポリウレタン系樹脂フィルム、アセタール系樹脂フィルム、これらを一軸または二軸延伸したフィルム、Ｋコートフィルム、例えば、低密度ポリエチレン、中密度ポリエチレン、高密度ポリエチレン、線状低密度ポリエチレン、ポリプロピレン、ポリブテン、ポリビニルアルコール、エチレン−酢酸ビニル共重合体、アイオノマー、エチレン−（メタ）アクリル酸共重合体、エチレン−（メタ）アクリル酸エステル共重合体、エチレン−プロピレン共重合体、メチルペンテン、ポリアクリロニトリル、アクリロニトリル−スチレン共重合体、アクリロニトリル−ブタジエン−スチレン共重合体、ポリカーボネート、ポリ塩化ビニル（ＰＶＣ）、ポリ塩化ビニリデン（ＰＶＤＣ）、ポリフッ化ビニリデン（ＰＶＤＦ）、エチレン−テトラフルオロエチレン共重合体（ＥＴＦＥ）、ポリテトラフルオロエチレン（ＰＴＦＥ）、ポリエチレンテレフタレート（ＰＥＴ）、ポリブチレンテレフタレート、ポリエチレンナフタレート等からなる樹脂フィルム、Ｋコート延伸ポリプロピレンフィルム、Ｋコート延伸ナイロンフィルム、これらの２以上のフィルムを積層した複合フィルム等が挙げられる。
【００２１】
なかでも、ポリエチレンテレフタレート、ポリエチレンナフタレートなどの一軸または二軸延伸ポリエステルフィルム、ナイロン６、ナイロン６６、ＭＸＤ６（ポリメタキシリレンアジパミド）などのポリアミドの一軸または二軸延伸ポリアミドフィルム、そして、二軸延伸ポリプロピレンフィルム（ＯＰＰ）等を好適に使用することができる。また、シリカ蒸着ＰＥＴ、アルミナ蒸着ＰＥＴなどの透明蒸着ＰＥＴ、アルミニウム蒸着二軸延伸ポリプロピレンフィルム（ＯＰＰ）等も好適である。
【００２２】
（厚さ）
基材層（Ａ）の厚さは、成形性、透明性、屈曲後のガスバリア性維持の観点から、５μｍ以上、５０μｍ以下であり、好ましくは１５μｍ以上、４０μｍ以下である。上記範囲よりも薄いと、積層体の剛性が低すぎる為に屈曲時にガスバリア性に寄与する層が破壊され易く、また、積層体の強度が不足し易い。またこれより厚いと、積層体の剛性が高くなりすぎる為に屈曲時にガスバリア性に寄与する層が破壊され易く、また、積層体の加工が困難になり易い。
基材層（Ａ）の厚みは、基材層（Ａ）がポリプロピレン系樹脂を含む二軸延伸フィルムからなる場合には１８〜４０μｍが好ましく、基材層（Ａ）がポリエチレンテレフタレート系樹脂を含む二軸延伸フィルムからなる場合には５〜４０μｍが好ましい。
【００２３】
（表面処理）
また、基材層（Ａ）及び基材層（Ａ）を構成するフィルム又はシートは、ガスバリア性有機接着剤層（Ｂ）等の各接着剤層あるいはガスバリア無機蒸着層（Ｃ）等の各無機蒸着層との密着性を向上させるために、ラミネートあるいは蒸着前に基材層（Ａ）及び基材層（Ａ）を構成するフィルム又はシートの密着させる表面に、必要に応じて、前もって、コロナ放電処理、オゾン処理、酸素ガス若しくは窒素ガス等を用いた低温プラズマ処理、グロー放電処理などの物理的な処理や、化学薬品を用いた酸化処理などの化学的な処理や、接着剤層、プライマーコート剤層、アンダーコート層、あるいは、蒸着アンカーコート剤層等を形成する処理、及びその他処理を施してもよく、該表面処理後に無機蒸着層を設け、さらに、該無機蒸着層上に、後述のガスバリア塗布膜層（Ｅ）等のバリアコート層を設けた構成としてもよい。
【００２４】
（フィルムの成形法）
基材層（Ａ）に用いる樹脂のフィルム又はシートとしては、例えば、前記の樹脂の群から選ばれる１種又は２種以上の樹脂を使用し、押し出し法、キャスト成形法、Ｔダイ法、切削法、インフレーション法等従来から使用されている製膜化法により、又は、２種以上の樹脂を使用して多層共押し出し製膜化法により製造することができる。さらに、フィルムの強度、寸法安定性、耐熱性の観点から、例えば、テンター方式、あるいは、チューブラー方式等を利用して１軸ないし２軸方向に延伸することができる。
【００２５】
（添加剤）
基材層（Ａ）に用いる樹脂のフィルム又はシートは、必要に応じて、加工性、耐熱性、耐候性、機械的性質、寸法安定性、抗酸化性、滑り性、離形性、難燃性、抗カビ性、電気的特性、強度等を改良、改質する目的で、滑剤、架橋剤、酸化防止剤、紫外線吸収剤、光安定剤、充填剤、補強剤、帯電防止剤、顔料等のプラスチック配合剤や添加剤等を添加することができ、その添加量としては、他の性能に悪影響を与えない範囲で目的に応じて、任意に添加することができる。
【００２６】
［ガスバリア性有機接着剤層（Ｂ）］
本発明におけるガスバリア性有機接着剤層（Ｂ）は、無溶剤接着剤組成物が塗布され、更に硬化されて形成された層であり、積層体中でガスバリア無機蒸着層（Ｃ）と隣接して積層されており、ガスバリア性、特に酸素と水蒸気に対するバリア性を有する。
【００２７】
積層体中のガスバリア性有機接着剤層（Ｂ）の溶剤含有量は、ゼロまたは６ｍｇ／ｍ2以下である。上記範囲よりも多量に含有されていると、溶剤によって積層体の層間の接着が弱まるおそれがあり、乾燥時の体積収縮の為に、ガスバリア無機蒸着層（Ｃ）表面に生じている凹凸の凹部に埋め込まれているガスバリア性有機接着剤層（Ｂ）が剥離して欠陥が生じることでガスバリア性の低下を生じ易く、積層体を折り曲げた際にも凹部からの剥離が大きくなり、ガスバリア性が劣化することにつながりやすい。更には、得られた積層体を用いた包装材料で作製した包装体において、内容物に溶剤臭が移るおそれがある。
【００２８】
ガスバリア性有機接着剤層（Ｂ）の厚みは、好ましくは０．６〜６．０μｍであり、より好ましくは０．８〜５．０μｍであり、更に好ましくは１．０〜４．５μｍである。上記範囲よりも薄いとガスバリア性が不十分になりやすく、上記範囲よりも厚いと耐折り曲げ性に劣りやすく、折り曲げ後のガスバリア性が低下することにつながりやすい。
【００２９】
ガスバリア性有機接着剤層（Ｂ）のガラス転移温度は、好ましくは−３０℃〜８０℃の範囲であり、より好ましくは０℃〜７０℃であり、更に好ましくは２５℃〜７０℃である。上記範囲よりも高い場合は、室温付近での硬化塗膜の柔軟性が低下して基材への密着性が劣ることで接着力が低下するおそれがある。上記範囲よりも低い場合は、常温付近での硬化塗膜の分子運動が大きくなり得ることによって十分な酸素バリア性が発揮され難いおそれや、凝集力不足による接着力低下のおそれがある。
【００３０】
ガスバリア性有機接着剤層（Ｂ）を形成する接着剤樹脂組成物としては、例えば、１分子内に水酸基を２個以上有するポリオール（Ｊ）と、１分子内にイソシアネート基を２個以上有するイソシアネート化合物（Ｋ）と、リン酸変性化合物（Ｌ）とを含有する接着剤樹脂組成物が挙げられる。
【００３１】
また、接着剤樹脂組成物は、更に、板状無機化合物（Ｍ）、１分子内に２個以上の水酸基を有するポリエステルポリオール（Ｐ）、１分子内に１個または２個以上のカルボキシル基と２個以上の水酸基とを有する多価カルボン酸変性ポリエステルポリオール（Ｎ）からなる群の１種または２種以上を含有していても良い。
【００３２】
特に、多価カルボン酸変性ポリエステルポリオール（Ｎ）と、１分子内にイソシアネート基を２個以上有するイソシアネート化合物（Ｋ）とを含有し、酸価が２０ｍｇＫＯＨ／ｇ以上であることが好ましい。
【００３３】
接着剤樹脂組成物は、２液硬化型接着剤組成物が好ましく、２液硬化型無溶剤型接着剤樹脂組成物組成物がより好ましい。
接着剤樹脂組成物は、ラミネート時に、例えば、無溶剤のまま、加熱して低粘度化して用いられる。
【００３４】
ここで、本発明において無溶剤とは、溶剤を積極的には含有しないことを意味し、原材料中に残存する溶剤に由来する微量分を、形成されたガスバリア性有機接着剤層（Ｂ）中の溶剤含有量をゼロまたは６ｍｇ／ｍ2以下にし得る範囲内で含有していてもよい。
或いは、形成されたガスバリア性有機接着剤層（Ｂ）の溶剤含有量を上記範囲にし得る溶剤を含んでいてもよい。
【００３５】
（ポリオール（Ｊ））
ポリオール（Ｊ）は、１分子内に水酸基を２個以上有し、主骨格がポリエステル構造、ポリエステルポリウレタン構造、ポリエーテル構造、及びポリエーテルポリウレタン構造からなる群から選ばれる１種または２種以上を有するものである。前記ポリエステル構造は、例えば、多価カルボン酸類と多価アルコールとを公知慣用の方法で重縮合反応させて得ることができるが、合成ルートはこれに限定されない。
【００３６】
該ポリエステル構造又は該ポリエステルポリウレタン構造における多価カルボン酸類由来構造部分の７０〜１００質量％が、オルト配向芳香族ジカルボン酸類由来であることが好ましい。該オルト配向芳香族ジカルボン酸類とは、オルト配向芳香族ジカルボン酸及びその無水物やエステル形成性誘導体を指す。
【００３７】
多価カルボン酸類とは、多価カルボン酸及びその無水物やエステル形成性誘導体を指し、例えば、脂肪族多価カルボン酸類と芳香族多価カルボン酸類が挙げられる。
【００３８】
具体的な脂肪族多価カルボン酸類としては、コハク酸、アジピン酸、アゼライン酸、セバシン酸、ドデカンジカルボン酸、１，４−シクロヘキサンジカルボン酸等が挙げられる。
【００３９】
具体的な芳香族多価カルボン酸類としては、オルトフタル酸、テレフタル酸、イソフタル酸、ピロメリット酸、トリメリット酸、１，２−ナフタレンジカルボン酸、１，８−ナフタレンジカルボン酸、２，３−ナフタレンジカルボン酸、１，４−ナフタレンジカルボン酸、２，５−ナフタレンジカルボン酸、２，６−ナフタレンジカルボン酸、ナフタル酸、ビフェニルジカルボン酸、１，２−ビス（フェノキシ）エタン−ｐ，ｐ‘−ジカルボン酸及びこれらジカルボン酸の無水物あるいはエステル形成性誘導体；ｐ−ヒドロキシ安息香酸、ｐ−（２−ヒドロキシエトキシ）安息香酸及びこれらのジヒドロキシカルボン酸のエステル形成性誘導体等の多塩基酸等が挙げられる。
【００４０】
具体的なオルト配向芳香族ジカルボン酸類としては、オルトフタル酸、１，２−ナフタレンジカルボン酸、１，８−ナフタレンジカルボン酸、２，３−ナフタレンジカルボン酸、及びこれらジカルボン酸の無水物あるいはエステル形成性誘導体等が挙げられる。
【００４１】
多価カルボン酸類としては、これらを単独で或いは２種以上を併用することができる。
多価アルコールとしては、脂肪族多価アルコールと芳香族多価フェノールが挙げられる。
【００４２】
脂肪族多価アルコールとしては、具体的には、エチレングリコール、プロピレングリコール、ブチレングリコール、ネオペンチルグリコール、シクロヘキサンジメタノール、１，５−ペンタンジオール、３−メチル−１，５−ペンタンジオール、１，６−ヘキサンジオール、メチルペンタンジオール、ジメチルブタンジオール、ブチルエチルプロパンジオール、ジエチレングリコール、トリエチレングリコール、テトラエチレングリコール、ジプロピレングリコール、トリプロピレングリコール等を例示することができる。
【００４３】
芳香族多価フェノールとしては、具体的には、ヒドロキノン、レゾルシノール、カテコール、ナフタレンジオール、ビフェノール、ビスフェノールＡ、ヒスフェノールＦ、テトラメチルビフェノールや、これらの、エチレンオキサイド伸長物、水添化脂環族等を例示することができる。
【００４４】
（イソシアネート化合物（Ｋ））
イソシアネート化合物（Ｋ）は、分子内にイソシアネート基を２個以上有し、芳香族または脂肪族のどちらでもよく、低分子化合物または高分子化合物のどちらでもよく、イソシアネート基が２個のジイソシアネート化合物や、３個以上のポリイソシアネート化合物等の公知の化合物が使用できる。イソシアネート化合物（Ｋ）としては、公知のイソシアネートブロック化剤を用いて公知慣用の適宜の方法より付加反応させて得られたブロック化イソシアネート化合物であってもよい。
中でも、接着性や耐レトルト性の観点から、ポリイソシアネート化合物が好まれ、酸素バリア性付与という点では、芳香族環を有するものが好ましく、特に、メタキシレン骨格を含むイソシアネート化合物が、ウレタン基の水素結合だけでなく芳香環同士のπ−πスタッキングによって酸素バリア性を向上させることが出来るという理由から好ましい。
【００４５】
イソシアネート化合物（Ｋ）の具体的な化合物としては、たとえば、テトラメチレンジイソシアネート、ヘキサメチレンジイソシアネート、トルエンジイソシアネート、ジフェニルメタンジイソシアネート、水素化ジフェニルメタンジイソシアネート、メタキシリレンジイソシアネート、水素化キシリレンジイソシアネート、イソホロンジイソシアネート或いはこれらのイソシアネート化合物の３量体、およびこれらのイソシアネート化合物の過剰量と、たとえばエチレングリコール、プロピレングリコール、メタキシリレンアルコール、１，３−ビスヒドロキシエチルベンゼン、１，４−ビスヒドロキシエチルベンゼン、トリメチロールプロパン、グリセロール、ペンタエリスリトール、エリスリトール、ソルビトール、エチレンジアミン、モノエタノールアミン、ジエタノールアミン、トリエタノールアミン、メタキシリレンジアミンなどの低分子活性水素化合物およびそのアルキレンオキシド付加物、各種ポリエステル樹脂類、ポリエーテルポリオール類、ポリアミド類の高分子活性水素化合物などと反応させて得られるアダクト体、ビュレット体、アロファネート体等が挙げられる。
【００４６】
（リン酸変性化合物（Ｌ））
リン酸変性化合物（Ｌ）は、無機系部材に対する接着強度を向上させる効果を有するものであり、公知慣用のものを用いることができる。
【００４７】
具体的には、リン酸、ピロリン酸、トリリン酸、メチルアシッドホスフェート、エチルアシッドホスフェート、ブチルアシッドホスフェート、ジブチルホスフェート、２−エチルヘキシルアシッドホスフェート、ビス（２−エチルヘキシル）ホスフェート、イソドデシルアシッドホスフェート、ブトキシエチルアシッドホスフェート、オレイルアシッドホスフェート、テトラコシルアシッドホスフェート、２−ヒドロキシエチルメタクリレートアシッドホスフェート、ポリオキシエチレンアルキルエーテルリン酸、等が挙げられ、これらの１種または２種以上を用いることができる。
【００４８】
（溶剤）
溶剤は、ポリオール（Ｊ）とイソシアネート化合物（Ｋ）とを溶解し、リン酸変性化合物（Ｌ）や板状無機化合物（Ｍ）を均一に分散可能で、積層体の製造工程上の適切な沸点や揮発性を有し、形成されたガスバリア性有機接着剤層（Ｂ）の溶剤含有量をゼロまたは６ｍｇ／ｍ2以下にし得るものならば、特に制限は無い。
該接着剤樹脂組成物に、例えば極性が高い溶剤を使用している場合には、作業性に乏しくなりやすい。例えばアセトンのような溶解性の高い溶剤を使用した場合には、沸点が低く且つ外気の水を取り込みやすいため、水とイソシアネートとの反応によって該接着剤樹脂組成物の粘度が上昇しやすいといった問題が発生することがある。
【００４９】
また、ガスバリア性有機接着剤層（Ｂ）に溶剤が多量に含有されていると、溶剤によって積層体の層間の接着が弱まることが懸念され、更には、得られた積層体を用いた包装材料で作製した包装体において、内容物に溶剤臭が移ることが懸念される。また更には、乾燥時の体積収縮の為に、ガスバリア無機蒸着層（Ｃ）表面に生じている凹凸の凹部に埋め込まれているガスバリア性有機接着剤層（Ｂ）が剥離して欠陥が生じることでガスバリア性の低下を生じ易く、積層体を折り曲げた際にも凹部からの剥離が大きくなり、ガスバリア性が劣化することにつながりやすい。
よって、本発明においては、溶剤を用いないことが好ましい。
【００５０】
（板状無機化合物（Ｍ））
板状無機化合物（Ｍ）は、ガスバリア性有機接着剤層（Ｂ）のラミネート強度とガスバリア性を向上させる効果を有する。
板状無機化合物（Ｍ）としては、具体的には、カオリナイト−蛇紋族粘土鉱物（ハロイサイト、カオリナイト、エンデライト、ディッカイト、ナクライト等、アンチゴライト、クリソタイル等）、パイロフィライト−タルク族（パイロフィライト、タルク、ケロライ等）等が挙げられ、これらの１種または２種以上を用いることができる。
【００５１】
（多価カルボン酸変性ポリエステルポリオール（Ｎ））
多価カルボン酸変性ポリエステルポリオール（Ｎ）は、１分子内に１個または２個以上のカルボキシル基と２個以上の水酸基を有する化合物である。
多価カルボン酸変性ポリエステルポリオール（Ｎ）は、例えば、１分子内に３個以上の水酸基を有するポリエステルポリオールの水酸基の一部に、多価カルボン酸類を反応させることにより得ることができる。
【００５２】
［ガスバリア無機蒸着層（Ｃ）］
ガスバリア無機蒸着層（Ｃ）は、酸素ガスおよび水蒸気等の透過を防ぐガスバリア性を有するバリア膜であり、無機物または無機酸化物からなる蒸着膜が挙げられる。
一般的に、無機蒸着層表面には超微細な凹凸が生じており、超微細レベルでは、無機蒸着層の厚みは均一では無く、薄い部分は面方向のガスバリア性が弱い。
【００５３】
しかし、本発明の積層体は、ガスバリア無機蒸着層（Ｃ）とガスバリア性有機接着剤層（Ｂ）とが接した構成を有することで、ガスバリア無機蒸着層（Ｃ）表面に生じている超微細な凹凸の凹部がガスバリア性を有するガスバリア性有機接着剤層（Ｂ）により埋められて平坦化された構造を有することで、面方向のガスバリア性が均一化され、ガスバリア無機蒸着層（Ｃ）の層厚を薄くして耐屈曲性を保持しつつ、従来以上の高いガスバリア性を発揮することができる。
【００５４】
ガスバリア無機蒸着層（Ｃ）は、アルミニウム蒸着層、アルミナ蒸着層、及び、シリカ蒸着層、からなる群から選ばれる１種または２種以上を有する層であることが好ましく、特に、アルミニウム蒸着層を有することが好ましい。
ガスバリア無機蒸着層（Ｃ）は、シーラント層（Ｄ）上に直接、ガスバリア性有機接着剤層（Ｂ）等の接着層を介さずに設けることができる。
【００５５】
更に、必要に応じて、可視光および紫外線等の透過を阻止する遮光性を付与することもできる。また、ガスバリア無機蒸着層（Ｃ）は１層または２層以上で構成されていてもよい。２層以上で構成される場合は、それぞれが同一の組成であってもよいし、異なる組成であってもよい。
【００５６】
ガスバリア無機蒸着層（Ｃ）の厚さは、好ましくは１〜２００ｎｍであり、更に好ましい厚みは蒸着種によって異なるが、アルミニウム蒸着膜の場合には、更に好ましくは１〜１００ｎｍであり、また更に好ましくは１５〜６０ｎｍであり、特に好ましくは１０〜４０ｎｍである。ケイ素酸化物またはアルミナ蒸着膜の場合には、更に好ましくは１〜１００ｎｍであり、また更に好ましくは１０〜５０ｎｍであり、特に好ましくは２０〜３０ｎｍである。
【００５７】
ガスバリア無機蒸着層（Ｃ）は、従来公知の無機物または無機酸化物を用いて、従来公知の方法により形成することができ、その組成および形成方法は特に限定されない。
【００５８】
形成方法としては、例えば、真空蒸着法、スパッタリング法、およびイオンプレーティング法等の物理気相成長法（ＰｈｙｓｉｃａｌＶａｐｏｒＤｅｐｏｓｉｔｉｏｎ法、ＰＶＤ法）、あるいは、プラズマ化学気相成長法、熱化学気相成長法、および光化学気相成長法等の化学気相成長法（ＣｈｅｍｉｃａｌＶａｐｏｒＤｅｐｏｓｉｔｉｏｎ法、ＣＶＤ法）等を挙げることができる。
【００５９】
本発明において、ガスバリア無機蒸着層（Ｃ）は、シーラント層（Ｄ）の、ガスバリア性有機接着剤層（Ｂ）側の表面に設けることができる。
【００６０】
また、その際に、シーラント層（Ｄ）表面に必要に応じて前処理が可能であり、具体的には、コロナ放電処理、オゾン処理、酸素ガス若しくは窒素ガス等を用いた低温プラズマ処理、グロー放電処理などの物理的な処理や、化学薬品などを用いて処理する酸化処理などの化学的な処理を施してもよい。
【００６１】
また更に、酸素ガスおよび水蒸気等に対するガスバリア性を更に高めるために、ガスバリア無機蒸着層（Ｃ）と同様なガスバリア無機蒸着層を、基材層（Ａ）の、ガスバリア性有機接着剤層（Ｂ）と接する側にも設けることができる。前処理、蒸着種、蒸着膜形成方法等は、ガスバリア無機蒸着層（Ｃ）と同様である。
【００６２】
［シーラント層（Ｄ）（ヒートシール層）］
シーラント層（Ｄ）は、本発明に係る積層体及び該積層体からなる包装材料にヒートシール性と耐屈曲性、耐衝撃性等の機能を付与するものであり、特に耐屈曲性を付与することで屈曲後のガスバリア性の低下を抑制することができるものが望ましい。
本発明においては、シーラント層（Ｄ）は、ヒートシール性の樹脂層を有することが望ましい。ヒートシール性の樹脂層は、熱によって溶融し相互に融着し得るものであればよい。
【００６３】
シーラント層（Ｄ）に好適な樹脂としては、例えば、ポリエチレン、低密度ポリエチレン、中密度ポリエチレン、高密度ポリエチレン、直鎖状（線状）低密度ポリエチレン、メタロセンポリエチレン、ポリプロピレン、エチレン−酢酸ビニル共重合体、アイオノマー樹脂、エチレン−（メタ）アクリル酸エチル共重合体、エチレン−（メタ）アクリル酸共重合体、エチレン−プロピレン共重合体、メチルペンテンポリマー、ポリエチレンまたはポリプロピレン等のポリオレフィン系樹脂をアクリル酸、メタクリル酸、無水マレイン酸、フマル酸その他等の不飽和カルボン酸で変性したポリオレフィン系樹脂、エチレン−（メタ）アクリル酸エステル−不飽和カルボン酸の三元共重合体樹脂、環状ポリオレフィン樹脂、環状オレフィンコポリマー、ポリエチレンテレフタレート（ＰＥＴ）、ポリアクリロニトリル（ＰＡＮ）などが挙げられ、これらの樹脂の１種または２種以上からなる樹脂のフィルムないしシートあるいはその他塗布膜等を使用することができる。
【００６４】
上記の樹脂層を形成するフィルムないしシートとしては、未延伸フィルムないしシート、あるいは１軸方向または２軸方向に延伸した延伸フィルムないしシート等のいずれのものでも使用することができる。
【００６５】
２軸方向に延伸した延伸フィルムは、例えば５０〜１００℃のロール延伸機により２〜４倍に縦延伸し、更に９０〜１５０℃の雰囲気のテンター延伸機により３〜５倍に横延伸せしめ、引き続いて同テンターにより１００〜２４０℃雰囲気中で熱処理して得ることができる。また、延伸フィルムは、同時二軸延伸、逐次二軸延伸をしても良い。
【００６６】
シーラント層（Ｄ）の層構成としては、ポリエチレン／ポリプロピレン＆ポリエチレンの混合物／ポリプロピレンの多層フィルムが好適である。また、アルミニウム膜をヒートシール可能な無延伸ポリプロピレン（ＣＰＰ）、低密度ポリエチレン、直鎖状低密度ポリエチレンに蒸着したフィルムを用いることもできる。
上記の樹脂には、必要に応じて、公知の耐屈曲性改良剤、無機又は有機添加剤等を配合することができる。
本発明においては、上記のような諸条件を充足する材料を任意に使用することができる。
【００６７】
（シーラント層（Ｄ）の膜厚）
シーラント層（Ｄ）の厚さは、任意に選択し得るが、包装材料としての強度等の観点から、５〜５００μｍ位の範囲から選択して使用することができ、好ましくは１０〜２５０μｍ、更に好ましくは１５〜１００μｍの範囲である。これより薄いとヒートシールしても充分なラミネート強度が得られず、包装材料としては機能しないし耐突き刺し性等が抵下する。また、これより厚いと、コスト上昇を招くと共にフィルムが硬くなり作業性が悪くなる。
【００６８】
［ガスバリア塗布膜層（Ｅ）］
本発明においては、基材層（Ａ）とガスバリア性有機接着剤層（Ｂ）との間に、酸素ガスおよび水蒸気等のガスへのバリア性を高めるために、更に、ガスバリア塗布膜層（Ｅ）を設けることができる。ガスバリア塗布膜層（Ｅ）は、基材層（Ａ）に積層されたガスバリア無機蒸着層の上に設けられてもよい。
ガスバリア塗布膜層（Ｅ）は、金属アルコキシドと水溶性高分子とを含む樹脂組成物から、ゾルゲル法触媒、水及び有機溶剤等の存在下で生成された、ゾルゲル法加水分解重縮合物を含有する層であることが好ましい。
【００６９】
金属アルコキシドとしては、下記一般式で表される、１種または２種以上を好ましく用いることができる。
Ｒ1nＭ（ＯＲ2）m
（ただし、式中、Ｒ1、Ｒ2は、炭素数１〜８の有機基を表し、Ｍは金属原子を表し、ｎは０以上の整数を表し、ｍは１以上の整数を表し、ｎ＋ｍはＭの原子価を表す。）
【００７０】
ここで、金属原子Ｍとしては、珪素、ジルコニウム、チタン、アルミニウムその他を使用することができる。また、Ｒ1及びＲ2で表される有機基の具体例としては、例えば、メチル基、エチル基、ｎ−プロピル基、ｉ−プロピル基、ｎ−ブチル基、ｉ−ブチル基等のアルキル基を挙げることができる。同一分子中において、これらのアルキル基は同一であっても、異なってもよい。
【００７１】
このような金属アルコキシドとしては、例えば、テトラメトキシシランＳｉ（ＯＣＨ3）4、テトラエトキシシランＳｉ（ＯＣ2Ｈ5）4、テトラプロポキシシランＳｉ（ＯＣ3Ｈ7）4、テトラブトキシシランＳｉ（ＯＣ4Ｈ9）4等、及び、有機物と結合する官能基を有するシランカップリング剤が挙げられる。
金属アルコキシドは、１種ないし２種以上を混合して用いてもよい。
シランカップリング剤としては、既知の有機反応性基含有オルガノアルコキシシランを用いることができるが、特に、エポキシ基を有するオルガノアルコキシシランが好適であり、例えば、γ−グリシドキシプロピルトリメトキシシラン、γ−グリシドキシプロピルメチルジエトキシシラン、あるいは、β−（３，４−エポキシシクロヘキシル）エチルトリメトキシシラン等を用いることができる。
【００７２】
上記のようなシランカップリング剤は、１種ないし２種以上を混合して用いてもよい。本発明において、上記のようなシランカップリング剤は、上記のアルコキシドの合計量１００質量部に対して１〜２０質量部程度の範囲内で含有することができる。
【００７３】
水溶性高分子としては、ポリビニルアルコール系樹脂若しくはエチレン・ビニルアルコール共重合体のいずれか又はその両方を好ましく用いることができる。これら樹脂は市販のものを用いてもよく、例えばエチレン・ビニルアルコール共重合体としては、株式会社クラレ製、エバールＥＰ−Ｆ１０１（エチレン含量；３２モル％）、日本合成化学工業株式会社製、ソアノールＤ２９０８（エチレン含量；２９モル％）等を用いることができる。
【００７４】
また、ポリビニルアルコール系樹脂としては、株式会社クラレ製のＲＳポリマーであるＲＳ−１１０（ケン化度＝９９％、重合度＝１，０００）、同社製のクラレポバールＬＭ−２０ＳＯ（ケン化度＝４０％、重合度＝２，０００）、日本合成化学工業株式会社製のゴーセノールＮＭ−１４（ケン化度＝９９％、重合度＝１，４００）等を用いることができる。
【００７５】
水溶性高分子の含有量は、金属アルコキシド１００質量部に対して５〜５００質量部の範囲であることが好ましい。５質量部より少ないと、ガスバリア塗布膜層（Ｅ）の製膜性が劣って脆性が大きくなり、耐侯性等も低下する傾向になり、５００質量部を越えると、ガスバリア性向上効果が低くなる傾向になる。
ゾルゲル法触媒としては、酸またはアミン系化合物が好適である。
【００７６】
アミン系化合物としては、水に実質的に不溶であり、且つ有機溶媒に可溶な第３級アミンが好適である。具体的には、例えば、Ｎ，Ｎ−ジメチルベンジルアミン、トリプロピルアミン、トリブチルアミン、トリペンチルアミン等を使用することができる。特に、Ｎ，Ｎ−ジメチルべンジルアミンが好適であり、金属アルコキシド１００質量部当り、例えば０．０１〜１．０質量部、特に０．０３〜０．３質量部を含有することが好ましい。０．０１質量部よりも少ないと触媒効果が小さすぎ、１．０質量部よりも多いと触媒効果が強すぎて反応速度が速くなり過ぎ、不均一になり易い傾向になる。
【００７７】
酸としては、例えば、硫酸、塩酸、硝酸などの鉱酸、ならびに、酢酸、酒石酸な等の有機酸等を用いることができる。酸の含有量は、金属アルコキシドのアルコキシ基の総モル量に対して、好ましくは０．００１〜０．０５モルであり、より好ましくは０．０１〜０．０３モルである。０．００１モルよりも少ないと触媒効果が小さすぎ、０．０５モル部よりも多いと触媒効果が強すぎて反応速度が速くなり過ぎ、不均一になり易い傾向になる。
【００７８】
有機溶媒としては、メチルアルコール、エチルアルコール、ｎ−プロピルアルコール、イソプロピルアルコール、ｎ−ブタノール等を用いることができる。
【００７９】
ガスバリア塗布膜層（Ｅ）は、該樹脂組成物からなる塗工液を、通常用いられる、グラビアロールコーターなどのロールコート、スプレーコート、スピンコート、ディッピング、刷毛、バーコード、アプリケータ等の従来公知の手段により、１回あるいは複数回塗布して形成される。
【００８０】
ガスバリア塗布膜層（Ｅ）の形成方法の具体例について以下に説明する。
まず、金属アルコキシド、水溶性高分子、ゾルゲル法触媒、水、有機溶媒、および、必要に応じてシランカップリング剤等を混合して、樹脂組成物から成る塗工液を調製する。該塗工液中では次第に重縮合反応が進行する。
【００８１】
次いで、基材層（Ａ）に積層されたガスバリア無機蒸着層の上に、常法により、該塗工液を通常の方法で塗布し、乾燥する。乾燥により、上記アルコキシドおよびビニルアルコールポリマー（およびシランカップリング剤）の重縮合がさらに進行し、複合ポリマーの層が形成される。好適には、上記の操作を繰り返して、複数の複合ポリマー層を積層することもできる。
【００８２】
最後に、該塗工液を塗布した積層体を２０〜２５０℃、好ましくは５０〜２２０℃の温度で、１秒〜１０分間加熱する。これにより、ガスバリア無機蒸着層上にガスバリア塗布膜層（Ｅ）を形成することができる。
【００８３】
ガスバリア塗布膜層（Ｅ）は、１層または２層以上を重層した複合ポリマー層であってよい。また、乾燥後のガスバリア塗布膜層（Ｅ）の厚さは０．０１〜１００μｍの範囲が好ましく、更に好ましくは０．１〜５０μｍである。乾燥後の厚さが０．０１μｍより小さいとガスバリア性の向上は小さすぎ、１００μｍより大きいと、クラックが発生しやすくなる。
【００８４】
［印刷層（Ｆ）］
本発明に係る積層体は、必要に応じて、例えば、基材層（Ａ）とガスバリア性有機接着剤層（Ｂ）との間に、特に例えば、図３に示すように、ガスバリア塗布膜層（Ｅ）とガスバリア性有機接着剤層（Ｂ）との間に、文字、図形、記号、その他の所望の絵柄を通常の印刷方式にて任意に形成した印刷層（Ｆ）を設けることができる。
【００８５】
［積層体および該積層体からなる包装材料］
従来の積層体においては、十分なガスバリア性を得る為には、ＡＣ（アンカーコート）や金属蒸着層等を含めると、総構成層数に８層程度以上が必要であり、そのために製造工程が長く、複雑化していたが、本発明に係る積層体は、総構成層数を従来よりも少なくすることが可能であり、６層以下で従来と同等以上のガスバリア性を発現することが可能である。
【００８６】
７層以上の構成にすることも可能であり、相対的に従来材よりも少ない総構成層数で同等以上のガスバリア性を発現することが可能である。また、総構成層数が少なく、無機蒸着層を薄くできることで、工程を短縮して簡略化でき、積層体を薄くすることが可能であり、積層体の柔軟性が向上して、耐屈曲性が向上する。
【００８７】
本発明に係る積層体および該積層体からなる包装材料は、図１のように、基材層（Ａ）と、隣接して積層されているガスバリア無機蒸着層（Ｃ）とシーラント層（Ｄ）のガスバリア無機蒸着層（Ｃ）面とを、ガスバリア性有機接着剤層（Ｂ）を介してラミネートされていることができる。また、図２のように、基材層（Ａ）が片面にガスバリア無機蒸着層とガスバリア塗布膜層（Ｅ）を有している場合であっても、基材層（Ａ）のガスバリア塗布膜層（Ｅ）面と、隣接して積層されているガスバリア無機蒸着層（Ｃ）とシーラント層（Ｄ）のガスバリア無機蒸着層（Ｃ）面とを、ガスバリア性有機接着剤層（Ｂ）を介してラミネートされていてもよい。更にまた、図３のように、基材層（Ａ）が必要に応じて印刷層（Ｆ）を有している場合であっても、印刷層（Ｆ）面と、隣接して積層されているガスバリア無機蒸着層（Ｃ）とシーラント層（Ｄ）のガスバリア無機蒸着層（Ｃ）面とを、ガスバリア性有機接着剤層（Ｂ）を介してラミネートされていてもよい。
【００８８】
本発明に係る積層体は、積層体の構成に応じた温度と時間によるエージングを施してもよい。エージング処理によって、積層体の層界面の接着性を向上することができる。
エージングは、３０〜５０℃で、１〜３日が好ましい。上記範囲よりも低温又は短時間だと、エージングの効果が充分には発揮され難い場合が有り、上記範囲よりも高温または長時間だと、エネルギーまたは長時間を要する割にはエージングの効果がそれ以上には向上され難く、生産性が悪化し易い。
【００８９】
本発明に係る積層体及び該積層体からなる包装材料は、ガスバリア性に優れ、好ましくは、２３℃９０％ＲＨ環境下における酸素透過度が、０．０５〜２ｃｃ／ｍ2／ｄａｙ／ａｔｍであり、４０℃９０％ＲＨ環境下における水蒸気透過度が、０．０１〜２ｇ／ｍ2／ｄａｙである。
【００９０】
更に、包装材料を用いて包装袋を作製して内容物を縦ピロー充填した際に、包装袋は熱や摩擦や圧力等によって物理的な負荷に曝される為に、一般的には、包装袋のガスバリア性は低下する。
【００９１】
しかしながら、本発明に係る包装材料を用いて作製された包装袋は、縦ピロー充填後のガスバリア性の低下が少なく、好ましくは、ゲルボフレックステスターで５回の屈曲負荷を与えた後の、２３℃９０％ＲＨ環境下における酸素透過度の、前記屈曲負荷を与える前からの増加値がゼロまたは２０ｃｃ／ｍ2／ｄａｙ／ａｔｍ以下であり、４０℃９０％ＲＨ環境下における水蒸気透過度の、前記屈曲負荷を与える前からの増加値が、ゼロまたは２０ｇ／ｍ2／ｄａｙ以下であることができる。
【００９２】
［包装袋］
本発明に係る包装袋は、本発明に係る包装材料から作製されたものであり、ガスバリア性と低溶剤臭性と耐屈曲性に優れる。包装袋の具低例としては、例えば、ピロー包装袋等が挙げられる。
本発明について、実施例を挙げて具体的に説明する。
【実施例】
【００９３】
＜原材料の準備＞
ＰＥＴフィルム１：東洋紡社製ＰＥＴフィルム、Ｔ４１００。片面コロナ処理。１０μｍ厚。
ＰＥＴフィルム２：東レフィルム加工（株）社製ＰＥＴフィルム、１３１０。片面アルミニウム蒸着処理（４０ｎｍ厚）。１２μｍ厚。
ＯＰＰフィルム１〜６：東洋紡（株）社製ＯＰＰ（２軸延伸ポリプロピレン）フィルム、２１６１。片面コロナ処理。厚さ１８、２０、２５、３０、４０、６０μｍ。
ＯＮＹフィルム１：東洋紡社製ＯＮＹフィルム、Ｎ１１００。片面コロナ処理。１５μｍ厚。
ＡＣコート剤１：（株）日本触媒社製、エポミンＰ−１０００。
ガスバリア塗布膜用樹脂組成物１：下記で作製。
無溶剤ガスバリア性有機接着剤組成物１：下記で調製。
無溶剤ガスバリア性有機接着剤組成物２：ＤＩＣ（株）社製無溶剤型ＰＡＳＬＩＭ
含溶剤ガスバリア性有機接着剤組成物１：下記で調製。
２液硬化型ウレタン接着剤１：東洋モートン（株）社製、トモフレックスＴＭ−３４０／東洋モートン（株）社製ＣＡＴ−２９
低密度ポリエチレン１：日本ポリエチレン（株）製低密度ポリエチレン、ＬＣ６００Ａ。ＣＰＰフィルム１：東レフィルム加工（株）社製、２７０３。片面アルミニウム蒸着処理（４０ｎｍ厚）。２５μｍ厚。
ＣＰＰフィルム２：下記で作製。
ＣＰＰフィルム３：下記で作製。
ＣＰＰフィルム４：三井化学東セロ（株）社製ＣＰＰフィルム、ＴＡＦ−５１１。厚さ１８μｍ。
【００９４】
［ガスバリア塗布膜用樹脂組成物１の調製］
下記の原料を混合して、ガスバリア塗布膜層（Ｅ）用の、ガスバリア塗布膜用樹脂組成物１を調製した。
テトラエトキシシラン                １００質量部
エバールＥＰ−Ｆ１０１                ２０質量部
Ｎ，Ｎ−ジメチルべンジルアミン      ０．２質量部
イソプロピルアルコール              ３００質量部
【００９５】
［無溶剤ガスバリア性有機接着剤組成物１の調製］
下記のように操作して、ガスバリア性有機接着剤層（Ｂ）用の、無溶剤ガスバリア性有機接着剤組成物１を調製した。
先ず、精留管と水分分離器を備えたポリエステル反応容器に下記原料を投入して徐々に加熱し、窒素雰囲気下で、反応液の液温２２０℃、蒸気温１００℃を維持しながらエステル化反応を進行させ、反応液の酸価が１ｍｇＫＯＨ／ｇ以下になったところでエステル化反応を終了し、液温を１２０℃まで冷却した。
無水フタル酸                          ２４１．９質量部
エチレングリコール                    １０５．４質量部
グリセリン                              ７５．２質量部
チタニウムテトライソプロポキシド      ０．０４２質量部
【００９６】
次いで、反応液に下記原料を投入し、液温１２０℃を維持しつつ、多価カルボン酸変性化反応を進行させ、酸価が無水マレイン酸の仕込み量から計算した酸価の概ね半分になったところでエステル化反応を終了して、冷却して、多価カルボン酸変性ポリエステルポリオールＡを得た。
無水マレイン酸                          ７７．５質量部
【００９７】
得られた多価カルボン酸変性ポリエステルポリオールＡの特徴は下記の通り。
数平均分子量：約５２０、
水酸基価：２１６．６ｍｇＫＯＨ／ｇ、
酸価：９６．２ｍｇＫＯＨ／ｇ
１分子当たりの水酸基数：２個  （設計値）
１分子当たりのカルボキシル基数：１個  （設計値）
【００９８】
次いで、イソシアネート化合物として、住化バイエルウレタン製「デスモジュールＮ３２００」（ヘキサメチレンジイソシアネートのビウレット体。１分子当たりのイソシアネート基数：２個）と、三井化学製「タケネート５００」（メタキシリレンジイソシアネート。１分子当たりのイソシアネート基数：２個）とを用いて、上記で得た多価カルボン酸変性ポリエステルポリオールＡと、下記配合比で８０℃に加熱して均一に混合して、冷却し、無溶剤ガスバリア性有機接着剤組成物１を得た。
多価カルボン酸変性ポリエステルポリオールＡ        １００質量部
デスモジュールＮ３２００                        ４９．５質量部
タケネート５００                                ２８．９質量部
【００９９】
［含溶剤ガスバリア性有機接着剤組成物１の調製］
下記の接着剤と溶剤を混合して、含溶剤ガスバリア性有機接着剤組成物１を調製した。接着剤：ＰＡＳＬＩＭ  ＶＭ００１／ＶＭ１０２ＣＰ（ＤＩＣ（株）社製）  １９質量部溶剤：酢酸エチル                                                      １５質量部
【０１００】
［ＣＰＰフィルム２の作製］
ＣＰＰフィルム４のコロナ処理面に、下記条件でアルミナ蒸着膜（２０ｎｍ厚）を形成した。
真空チャンバ―内の真空度；２〜６×１０-6ｍＢａｒ
蒸着チャンバ―内の真空度：２〜５×１０-3ｍＢａｒ
冷却・電極ドラム供給電力：１０ｋＷ
ライン速度：１００ｍ／ｍｉｎ
【０１０１】
次いで、アルミナ蒸着膜を形成した直後に、そのアルミナ蒸着膜面に、下記条件でプラズマ処理を行って、アルミナ蒸着膜面の表面張力を５４ｄｙｎｅ／ｃｍ以上向上させたプラズマ処理面を形成して、ＣＰＰフィルム２を得た。
プラズマ発生装置：グロー放電プラズマ発生装置
パワー：９ｋｗ
混合ガス：酸素ガス／アルゴンガス＝７．０／２．５（単位：ｓ１ｍ）
混合ガス圧：６×１０-3Ｔｏｒｒで
【０１０２】
［ＣＰＰフィルム３の作製］
ＣＰＰフィルム４のコロナ処理面に、下記条件で酸化珪素蒸着膜（２０ｎｍ厚）を形成した。
導入ガス：ヘキサメチルジシロキサン／酸素ガス／ヘリウム＝１．０／３．０／３．０（単位：ｓ１ｍ）
真空チャンバ―内の真空度；２〜６×１０-6ｍＢａｒ
蒸着チャンバ―内の真空度：２〜５×１０-3ｍＢａｒ
冷却・電極ドラム供給電力：１０ｋＷ
ライン速度：１００ｍ／ｍｉｎ
【０１０３】
次いで、酸化珪素蒸着膜を形成した直後に、その酸化珪素蒸着膜面に、下記条件でプラズマ処理を行って、酸化珪素蒸着膜面の表面張力を５４ｄｙｎｅ／ｃｍ以上向上させたプラズマ処理面を形成して、ＣＰＰフィルム３を得た。
プラズマ発生装置：グロー放電プラズマ発生装置
パワー：９ｋｗ
混合ガス：酸素ガス／アルゴンガス＝７．０／２．５（単位：ｓ１ｍ）
混合ガス圧：６×１０-3Ｔｏｒｒで
【０１０４】
［実施例１］
基材層（Ａ）としてＰＥＴフィルム１、ガスバリア性有機接着剤層（Ｂ）として無溶剤ガスバリア性有機接着剤組成物１、シーラント層（Ｄ）としてＣＰＰフィルム１を用いて、ＰＥＴフィルム１のコロナ処理面と、ＣＰＰフィルム１のアルミニウム蒸着面とを、無溶剤ガスバリア性有機接着剤組成物１を介してラミネートし、次いで４０℃で１日間エージング処理し、積層体を得た。
このときの無溶剤ガスバリア性有機接着剤組成物１の塗布量は、硬化後の厚さが２μｍになる量とした。
得られた積層体について各種評価を実施した。結果を表１に示す。
層構成：ＰＥＴフィルム１（１０μｍ）／無溶剤ガスバリア性有機接着剤樹脂組成物１硬化物（２μｍ）／アルミニウム蒸着（４０ｎｍ）／ＣＰＰフィルム１（２５μｍ）
【０１０５】
［実施例２〜７］
基材層（Ａ）用のフィルムを、表１、表２に記載のフィルムに変えた以外は、実施例１と同様に操作して、同様に評価した。結果を表１、表２に示す。
【０１０６】
［実施例８］
基材層（Ａ）としてＯＰＰフィルム５、ガスバリア性有機接着剤層（Ｂ）として無溶剤ガスバリア性有機接着剤組成物１、シーラント層（Ｄ）としてＣＰＰフィルム１、ガスバリア塗布膜層（Ｅ）ガスバリア塗布膜用樹脂組成物１を用いた。
ＰＥＴフィルム１のコロナ処理面に、ガスバリア塗布膜用樹脂組成物１を塗布して、乾燥後に、該ガスバリア塗布膜用樹脂組成物１の乾燥面と、ＣＰＰフィルム１のアルミニウム蒸着面とを、無溶剤ガスバリア性有機接着剤組成物１を介してラミネートし、次いで４０℃で１日間エージング処理し、積層体を得た。
このときの、ガスバリア塗布膜用樹脂組成物１の塗布量は、乾燥後の厚さが２μｍになる量と、無溶剤ガスバリア性有機接着剤組成物１の塗布量は、硬化後の厚さが２μｍになる量とした。
得られた積層体について、実施例１と同様に評価した。結果を表２に示す。
【０１０７】
［実施例９、１０］
シーラント層（Ｄ）用のフィルムを、表２に記載のフィルムに変えた以外は、実施例３と同様に操作して、同様に評価した。結果を表２に示す。
【０１０８】
［実施例１１、１２］
ガスバリア性有機接着剤層（Ｂ）の厚みを表３に記載の値に変えた以外は、実施例３と同様に操作して、同様に評価した。結果を表３に示す。
【０１０９】
［実施例１３］
ガスバリア性有機接着剤層（Ｂ）に、無溶剤ガスバリア性有機接着剤組成物２を用いたこと以外は、実施例３と同様に操作して、同様に評価した。結果を表３に示す。
［実施例１４、１５］
基材層（Ａ）用のフィルムを、表３に記載のフィルムに変えた以外は、実施例１３と同様に操作して、同様に評価した。結果を表３に示す。
【０１１０】
［比較例１］
無溶剤ガスバリア性有機接着剤組成物１を２液硬化型ウレタン接着剤１に変え、エージング条件を２５℃１日に変えた以外は、実施例３と同様に操作して、積層体を得て、同様に評価した。結果を表４に示す。
【０１１１】
［比較例２］
ＯＰＰフィルム２のコロナ処理面にＡＣコート剤１を塗布して乾燥し、該ＡＣコート剤１乾燥面とＰＥＴフィルム２のアルミニウム蒸着面とを、溶融押出された低密度ポリエチレン１を介して、押出しラミネートして積層体前駆体を得た。このときの低密度ポリエチレン１層の厚みは１０μｍになるように調整した。
【０１１２】
次いで、該積層体前駆体のＰＥＴフィルム２の非アルミニウム蒸着面にＡＣコート剤１を塗布して乾燥し、該ＡＣコート剤１乾燥面とＣＰＰフィルム４とを、溶融押出された低密度ポリエチレン１を介して、押出しラミネートした。このときの低密度ポリエチレン１層の厚みは１０μｍになるように調整した。そして、２５℃１日間エージング処理し、積層体を得て、実施例１と同様に評価した。結果を表４に示す。
【０１１３】
［比較例３］
無溶剤ガスバリア性有機接着剤組成物１を含溶剤ガスバリア性有機接着剤組成物１に変えた以外は、実施例３と同様に操作して、積層体を得て、同様に評価した。結果を表３に示す。
【０１１４】
［比較例４］
基材層（Ａ）用のフィルムを、ＯＰＰフィルム６に変えた以外は、実施例１と同様に操作して、同様に評価した。結果を表４に示す。
【０１１５】
［比較例５］
ガスバリア性有機接着剤層（Ｂ）の厚みを０．５５μｍに変えた以外は、実施例３と同様に操作して、同様に評価した。結果を表４に示す。
【０１１６】
＜評価＞
［ガスバリア性］
（１）酸素透過度
各積層体をＡ４サイズに裁断し、米国ＭＯＣＯＮ社製ＯＸＴＲＡＮ２／２０を使用し、２３℃、９０％ＲＨの条件下での酸素透過度（ｃｃ／ｍ2／ｄａｙ／ａｔｍ）を測定した。２ｃｃ／ｍ2／ｄａｙ／ａｔｍ以下を合格とした。
（２）水蒸気透過度
各積層体をＡ４サイズに裁断し、米国ＭＯＣＯＮ社製ＰＥＲＭＡＴＲＡＮ３／３１を使用し、４０℃、９０％ＲＨの条件下での水蒸気透過度（ｇ／ｍ2／ｄａｙ）を測定した。２ｇ／ｍ2／ｄａｙ以下を合格とした。
（３）屈曲負荷後
ゲルボフレックステスターで５回の屈曲負荷を与えた後に、酸素透過度と水蒸気透過度を、上記と同一の方法及び条件下で測定した。前記屈曲負荷を与える前からの増加値が、酸素透過度は２０ｃｃ／ｍ2／ｄａｙ／ａｔｍ以下、水蒸気透過度は２０ｇ／ｍ2／ｄａｙ以下を合格とした。
【０１１７】
［縦ピロー充填性］
下記条件で、内容物無しの空袋で、縦ピロー充填性を評価した。
充填機：ＫＢＦ−６１００（株式会社川島製作所社製）
包装袋サイズ：巾２００ｍｍ×高さ２４０ｍｍ
シール条件：縦シール１４０℃、横シール１５０℃
ショット数：３０個／分
【０１１８】
［ラミネート強度］
積層体から、幅１５ｍｍの短冊状の試験片を切り出し、テンシロン引張試験機（（株）オリエンテック製ＲＴＣ−１３１０Ａ）を用いて、２５℃雰囲気下、Ｔ字剥離方式（引張速度５０ｍｍ／分）により、基材層とシーラント層間を剥離した際の最大荷重を測定し、ラミネート強度（Ｎ／１５ｍｍ）とした。更には、剥離界面部位を確認した。表１内の表記は下記の意味である。ラミネート強度は、１Ｎ／１５ｍｍ以上を合格とした。
蒸／シ：ガスバリア無機蒸着層（Ｃ）／シーラント層（Ｄ）の界面で剥離
接／蒸：ガスバリア性有機接着剤層（Ｂ）／ガスバリア無機蒸着層（Ｃ）の界面で剥離
蒸着膜＝アルミニウム、アルミナ、酸化珪素の蒸着膜。
接着剤＝無溶剤ガスバリア性有機接着剤組成物１、無溶剤ガスバリア性有機接着剤組成物２、含溶剤ガスバリア性有機接着剤組成物１、２液硬化型ウレタン接着剤１、低密度ポリエチレン１。
シーラント部＝ＣＰＰフィルム１〜４のＣＰＰ部。
【０１１９】
［ガスバリア性有機接着剤層（Ｂ）の溶剤含有量］
ガスクロマトグラフィーにてガスバリア性有機接着剤層（Ｂ）中の、トルエン、酢酸エチル、ＩＰＡ、メタノール、ＭＥＫの総量（ｍｇ／ｍ2）を測定した。総量がゼロまたは６ｍｇ／ｍ2以下を合格とした。
【０１２０】
【表１】
2019171863.tif 000003
【０１２１】
【表２】
2019171863.tif 000004
【０１２２】
【表３】
2019171863.tif 000005
【０１２３】
【表４】
2019171863.tif 000006
【０１２４】
［結果まとめ］
実施例１〜１５は、総構成層数が４〜５層構成でありながらも、良好な、縦ピロー充填性と、屈曲負荷前後の酸素透過度と水蒸気透過度と、ラミネート性と、シール強度とのバランスを示し、従来のガスバリア積層体である総構成層数が８層の比較例２と同等以上のガスバリア性を示した。
しかし、ガスバリア性有機接着剤層（Ｂ）を有していない比較例１〜３は、屈曲負荷前の酸素透過度及び／または屈曲負荷後の酸素透過度の増加値が高くなった。
基材層（Ａ）が厚過ぎる比較例４は、屈曲負荷後の酸素透過度と水蒸気透過度が高い結果を示した。
ガスバリア性有機接着剤層（Ｂ）の厚みが薄過ぎる比較例５は、十分な屈曲負荷前の酸素透過度を示さなかった為、以降の評価を中断した。
【符号の説明】
【０１２５】
１  低溶剤臭ガスバリア積層体
２  基材層（Ａ）
３  ガスバリア性有機接着剤層（Ｂ）
４  ガスバリア無機蒸着層（Ｃ）
５  シーラント層（Ｄ）
６  ガスバリア無機蒸着層
７  ガスバリア塗布膜層（Ｅ）
８  印刷層（Ｆ）
【図１】
2019171863.tif 000007
【図２】
2019171863.tif 000008
【図３】
2019171863.tif 000009